La présente invention est relative à un boîtier de montre. Un bottier de montre doit présenter des parties visibles inoxydables et difficilement rayables. On connatt des boîtiers de montre en carbures métalliques, tels que le carbure de tungstene. Ces boîties, inoxydables et à dureté acceptable, ont cependant le désavantage d'entre de poids élevé en raison de la forte densité du matériau utilisé ; de plus, ces carbures sont fragiles et difficilement usinables. On connaît également des bottiers de montre dont une partie est réalisée en pierre dure naturelle, telle que l'agathe, le jade, etc... L'inconvénient de ce type de boîtier réside dans le coût élevé du matériau et des difficultés de fabrication. On connaît aussi des bottiers de montre en carbure de silicium fritté. Ces bottiers présentent certains inconvénients. En effet, il est difficile d'obtenir du carbure de silicium fritté à densité élevée ; il en résulte une dureté et une résistance faibles (exemple : compression 2 à 10 000 Kg/cm2), des difficultés de mise en forme et de reproductibilité et des difficultés de polissage du fait de la grosseur importante des cristaux formant le matériau. Un but de l'invention est de réaliser un bottier de montre de prix de revient faible, facile à réaliser, léger, amagnétique, inoxydable et difficilement rayable. Un autre but de 11 invention est de réaliser un bottier de montre présentant une belle coloration. a présente invention a pour objet un bottier de montre caractérisé par le fait qu'au moins une de ses parties visibles est en alumine. Selon un mode préféré de réalisation, lesdites parties en alumine sont obtenues par pressage puis frittage ou par frittage sous charge, d'une alumine pulvérulente ; ladite alumine contient avantageusement des liants minéraux et un ou plusieurs oxydes métalliques qui permettent d'obtenir une coloration dans la masse. Pour fabriquer une botte de montre en alumine, on élabore un moule de la forme désirée, dont les dimensions tiennent compte du retrait du au frittage. L'atmosphère de frittage et la composition de l'alumine permettent d'obtenir un matériau dont la dureté et les caractéristiques mécaniques sont élevées et dont les cristaux ont des dimensions réduites. Après le frittage, on procède à une opération de rectification puis à une opération de polissage ; ces opérations sont Rarticulièrement aisées dans le cas de bottiers en alumine frittée et l'on obtient un état de surface rewarquahle après des temps de polissage courts. On peut colorer le bottier de montre par introduction d'oxydes métalliques dans l'alumine pulvérulente (oxyde de chrome pour le rouge, oxyde de fer pour le noir etc...) Un bottier de montre réalisé conformément à l'invention présente de norrr breux avantages - densité faible (d = 3,8), d'où un poids peu éleve comparé aux métaux, alliages et carbures métalliques utilisés le plus couramment dans cette industrie. - dureté élevée (2 100 Vickers sous 0,1 Kg/f) permettant d'obtenir un boitier ne pouvant pratiquement pas etre rayé. - caractéristiques mécaniques élevées (24 000 Kg/cm2 en compression), assurant une bonne résistance aux sollicitations mécaniques et aux chocs. - matériau parfaitement amagnétique, évitant toute perturbation au fonctionnement des mouvements d'horlogerie de la montre. - résistance à tous les agents chimiques et en particulier inertie chimique supérieure à l'inertie chimique des carbures métalliques. - cristaux inférieurs à 10 microns, permettant d'obtenir aisément par un polissage un indice de rugosité inférieur à 1 micro-inch CLA, l'éclat obtenu donnant au boîtier un aspect extremement satisfaisant. - posibilités variées de coloration dans la masse par ajout d'un ou plusieurs oxydes métalliques. REVENDICATIONS 1/ Boîtier de montre caractérisé par le fait qu'au moins une de ses parties visibles est en alumine. 2/ Bottier de montre selon la revendication 1, caractérisé par le fait que lesdites parties en alumine sort obtenues par frittage à partir d'une alumine pul vérulente. 3/ Bottier de montre selon la revendication 1, caractérisé par le fait que l'alumine comprend un colorant constitué par un oxyde metallique.